(57)【要約】      （修正有）【課題】被塗装物の透明板面に塗膜形成した化粧層を形成する上で、透明板面か特殊な塗装方法によって形成された透明板面に無機質風模様を形成させた化粧平盤材を提供する。【解決手段】被塗装物である透明平盤１面に塗料密着剤を塗布し、塗布面に出せる特定の色彩の塗料を２〜３回塗布して平面に刻印的形状化して特殊形状模様を形成したアンティーク性の化粧平面材、及び塗料を粒状に放出する技法を用い、２〜３回塗布してヴィンテージ性を示した凹凸面的化粧平面材になっている透明板面に無機質風模様２を形成させた化粧平盤材である。【選択図】図１
0003235634.tif 000002
【実用新案登録請求の範囲】
【請求項１】
被塗装物である透明平盤面に塗料密着剤を塗布し、前記塗布面に出せる特定の色彩の塗料を２〜３回塗布して平面に刻印的形状化して特殊形状模様を形成したアンティーク性の化粧平面材、及び塗料を粒状に放出する技法で、２〜３回塗布してヴィンテージ性を示した凹凸面的化粧平面材になっていることを特徴とする透明板面に無機質風模様を形成させた化粧平盤材。
【請求項２】
前記アンティーク性の化粧平面材において、被塗装物である透明平盤面に塗料密着剤を塗布し、前記塗布面にアンティーク性を出せる特定の色彩のエナメル系の塗料を１０〜１００μｍの厚さに全面に塗布して、塗布面に凹凸面を付けて、塗膜が乾燥する前に、シンナーで浸したひび状に加工した布によって押し当てて、上面に変化が見いだされる色彩のエナメル系塗料を１０〜３０μｍ塗り、布を剥がすことで長さ５０〜２００ｍｍ、幅１〜５ｍｍのひび割れ状線条体を１平方メートル当たり１〜５０個堀り込み、模様を形成させた上から先に塗った塗料とは違う色の塗料を全面にして、ひび割れ状線条体のみに違う色が浮かび出しているアンティーク性化粧平面材であることを特徴とする請求項１に記載の透明板面に無機質風模様を形成させた化粧平盤材。
【請求項３】
ヴィンテージ性を示した凹凸面的化粧平面材において、被塗装物である透明平盤面材に塗料密着剤を塗布し、前記塗布面にアンティーク性を出せる特定の色彩の塗料をスプレーガンにて平面に粒状に塗装して、その面に特殊色彩の塗料を１〜３種類それぞれスプレーガンで粒状をヴィンテージ性に塗装し、その面に塗料を透明系から有色の塗料を全面に、塗布して、凹凸面を表現してまだら模様の表面を示しているヴィンテージ性化粧平面材であることを特徴とする請求項１に記載の透明板面に無機質風模様を形成させた化粧平盤材。
【請求項４】
被塗装物である透明平盤面材は、ガラス、ポリカーボネート樹脂、アクリル樹脂であり、透明平盤面材に塗る塗料密着剤は、樹脂、溶剤、添加剤、顔料の４つの成分から適切な配合での構成であり、及び特定の色彩の塗料は、エナメル系の油性系のダーク色系と白色系で、粘度１００〜１０００ｍＰａ．であることを特徴とする請求項１〜請求項３のいずれかに記載の透明板面に無機質風模様を形成させた化粧平盤材。
【請求項５】
無機質風模様の形状は、アンティーク性とヴィンテージ性としての模様大理石風模様、御影石風模様、セラミック風模様、石目風模様であり、表面の状態は、凹凸、ひび割目を有して、凹面、溝面に多色を塗布して立体感をもたらしており、家具の天板、前板、建具、装飾品に使用されることを特徴とする請求項１〜請求項４のいずれかに記載の透明板面に無機質風模様を形成させた化粧平盤材。
【考案の詳細な説明】
【技術分野】
【０００１】本考案は、透明板面に塗膜形成した化粧材に関するものであり、被塗装物の透明板面か特殊な塗装方法によって形成された透明板面に無機質風模様を形成させた化粧平盤材に関する。
【背景技術】
【０００２】    従来装飾化粧材として、ガラス、ポリカーボネート樹脂、アクリル樹脂の透明板をそのまま使用することがほとんどであったが、透明板の裏面から模様の入った塗装など化粧材にし、透明板の硬度や表面の美しさを利用した商用で大量生産する塗装製品は少なかった。
従来、装飾テーブルの天板として、ガラス、大理石や御影石等の天然石材などの無機材を使用されることがある。その重厚感や高級感からテーブル、カウンター等の載置台の天板として、広く使用されている。また、ガラス、天然の石材を薄く切断したものは、光を透過させることができ、またガラス、大理石では美しい模様が浮きあがるため意匠性に優れ、天然の材料として広く使用されている。【０００３】とくに家具用無機質模様を呈するガラス複合材料として、テーブルやカウンター等の載置台の天板として使用したとしても、液体等が内部へと浸透することを防止するために、石材の表面を保護するガラスシートと、石材とガラスシートとを接着する透明接着層とを有する複合石材。石材の厚みが１０ｍｍ以上であり、ガラスシートの厚みが１ｍｍ以下である複合石材であり、ガラスシート側の面が載置面となるように複合石材をテーブルやカウンター等の載置台の天板として使用する複合石材の使用方法に関する提案がある（特許文献１参照）。【０００４】またガラスから形成された上層が割れ難いキッチンカウンター及び厨房台として、下層と、接着層と、上層とを備えた複合材であって、下層は、鋼又はカーボンから形成されている。接着層は下層上に設けられており、上層にはガラス面から形成され、下面の全体が接着層を介して下層に接着されて、接着層の上面に模様や色彩を施した印刷されている天板が提案されている（特許文献２参照）。【０００５】また設備台の美的外観および機能性の向上を図るために、透光性を有する天板とこの天板の下方側に設けられている光源とを備え、前記光源からの光が前記天板を透過されるもので、透光性を有する天板であるガラス板を挟んで模様、色彩のある化粧シートを取り付けている台製品が提案されている（特許文献３参照）。【０００６】表面に施されたシャープな凹凸模様の意匠性を損なうことなく表面を塗装した意匠性に優れた無機質化粧板、その製造方法及び施工方法として、表層が鉱物質繊維と無機質紛状体と結合剤とを主成分として含む無機質層に構成され、エンボス型によって化粧面となる表面に凹凸模様が形成された加熱圧縮形成物の上記表面にインクジェット塗装によって塗膜が形成されてなる無機質化粧板において、凹部となる複数の溝を有する凹凸模様が形成された表面に形成された塗膜を、複数の溝の内面に形成される溝内塗膜が、該溝３以外の部分に形成される溝外塗膜よりも濃色になるように形成する方法が提案されている（特許文献４参照）。【０００７】剥がれ、膨れおよびひび割れなどの経年変化が少なく、本質的に不燃性である木目柄調の化粧材を提供する。また、３次元曲面を有する基材もしくは表面に段差や凹凸などを有する基材に対しても木目調の化粧塗装が可能であり、有機溶媒を使用せず、人体に安全な化粧材を提供する。さらに、特段の熟練がなくても、機械化とオートメーション化により安価かつ大量に工場生産できる化粧材を無機質の基材上に、無機質保水層と、無機質保水性下絵層と、表面に筋状の凹凸を備える木目調の上絵柄層とを有する製品が提案されている（特許文献５参照）。【０００８】カウンター、テーブル等の載置台の天板に主として使用される装飾性と機能性を持つテーブル用複合ガラス天板として、平面性ガラス材に、装飾性模様付きポリエステル樹脂フイルムに塩化ビニールフイルムを貼り合わせた複合シートを均一に特殊接着剤にて張り合わせたガラス材と複合シートとからなる装飾性ガラス体を使用して、装飾性ガラス体の複合シート面に基盤木製板を接着させて装飾性ガラス複合材を提案されている（特許文献６参照）。【０００９】テーブルの天板、或いは食器棚のカウンターテーブル、或いはキッチンテーブルの天板などの家具にガラス板、ポリカーボネート板、アクリル板が使用されているが、テーブルの天板として、装飾性の安全な透明性材料を使用して、液体の浸み込み、汚れを少なく、強度、傷付きなどの防御が同時に施された装飾性透明表面で安全な塗装無機質複合材料を使用されている家具の化粧板などは少ない。
【先行技術文献】
【特許文献】
【００１０】
【特許文献１】特開２０１６−６９２６０号公報
【特許文献２】特開２０１８−９４１５３号公報
【特許文献３】特開平５−２４５０１１号公報
【特許文献４】特許第６４７２８４８号公報
【特許文献５】特許第４１５８９４３号号公報
【特許文献６】実用新案登録第３２２１０６７号公報
【考案の概要】
【考案が解決しようとする課題】
【００１１】一般に無機質化粧板では、透明性材料に鉱物質繊維を含む塗料主成分に含めることでエンボス加工によってシャープな凹凸模様を形成することはできるが、このような塗膜をシャープな凹凸模様にいかに塗装するかについて何ら考慮されておらず、凹部にも凸部にも同様の種々の色彩の塗料によって塗装を施している。そのため、塗膜のエンボス加工によって折角シャープな凹凸模様を形成することができても、溝の側面などの特殊塗料による着色をおこなっており、凹部と凸部とに同様の塗装を施すために凹凸模様の凹凸感が薄れたりし、塗装によって透明材料上に意匠性塗膜を齎さるものである。【００１２】本考案は、かかる点に鑑みてなされたものであり、その目的は、表面に施されたシャープな凹凸模様の意匠性を損なうことなく表面を塗装した意匠性に優れた無機質化粧板、アンティーク性とヴィンテージ性としての模様大理石風模様、御影石風模様、セラミック風模様、石目風模様の製造方法及び施工方法を提供することにある。
建築や土木あるいは家具、室内装飾、家電、電子機器等の分野では多岐に渡り様々な材料が使用されている。近年その一部では、仕切り板や家具材、建築材等でのガラスやアクリルといった透明な板の使用が増えてきている。その中で透明な板の裏面に模様を入れ表面から見ると違う素材に見せることができる加工はなかなか無かった。本考案はこの課題を解決するためになされたものである。
【課題を解決するための手段】
【００１３】被塗装物である透明平盤面に塗料密着剤を塗布し、前記塗布面に出せる特定の色彩の塗料を２〜３回塗布して平面に刻印的形状化して特殊形状模様を形成したアンティーク性の化粧平面材、及び塗料を粒状に放出させる技法を用い、２〜３回塗布してヴィンテージ性を示した凹凸面的化粧平面材になっている透明板面に無機質風模様を形成させた化粧平盤材である。【００１４】前記アンティーク性の化粧平面材において、被塗装物である透明平盤面に塗料密着剤を塗布し、前記塗布面にアンティーク性を出せる特定の色彩のエナメル系の塗料を１０〜１００μｍの厚さに全面に塗布して、塗布面に丸めたラップで凹凸面を付けて、塗膜が乾燥する前にシンナーで浸したひび状に加工した布によって押し当てて、上面に変化が見いだされる色彩のエナメル系塗料を１０〜３０μｍ塗り、布を剥がすことで長さ５０〜２００ｍｍ、幅１〜５ｍｍのひび割れ状線条体を１平方メートル当たり１〜５０個堀り込み、ひび割れ状線条体の模様を形成させた上から、先に塗った塗料とは違う色の塗料を全面に塗布して、ひび割れ状線条体のみに違う色が浮かび出しているアンティーク性化粧平面材である。【００１５】ヴィンテージ性を示した凹凸面的化粧平面材において、被塗装物である透明平盤面材に塗料密着剤を塗布し、前記塗布面にアンティーク性を出せる特定の色彩の塗料をスプレーガンのエアー量を絞り粒状の塗料で塗装して、その面に特殊色彩の塗料を１〜３種類それぞれスプレーガンのエアー量を絞り粒状の塗料でヴィンテージ性に塗装して、その面に塗料を透明系から有色の塗料を全面に、塗布して、凹凸面を表現してまだら模様の表面を示しているヴィンテージ性化粧平面材である。【００１６】被塗装物である透明平盤面材は、ガラス、ポリカーボネート樹脂、アクリル樹脂であり、透明平盤面材に塗る塗料密着剤、樹脂、溶剤、添加剤、顔料の４つの成分から適切な配合での構成であり、及び特定の色彩の塗料は、エナメル系の油性系のダーク色系と白色系で、粘度１００〜１０００ｍＰａ．である。【００１７】無機質風模様の形状は、アンティーク性とヴィンテージ性としての模様大理石風模様、御影石風模様、セラミック風模様、石目風模様であり、表面の状態は、凹凸、ひび割目を有して、凹面、溝面に多色を塗布して立体感をもたらしており、家具の天板、前板、建具、装飾品に使用される。【００１８】塗料とは、被塗装物に適正に塗布でき、アンティーク性とヴィンテージ性としての模様大理石風模様、御影石風模様、セラミック風模様、石目風模様を出せるエナメル系塗料であれば何でもよい。複数の塗料を使う場合は、最初に使った塗料と同種類の塗料を使用するのが望ましい。又、塗料に硬化剤や溶剤を混合して使用するタイプの塗料は目的に応じて混合比を調整して使用すればよく、使用できる被塗装物は、透明な板であれば何でもよく、ガラス材、ポリカーボネート材、アクリル材が望ましい。又、被塗装物の形状、大きさ、長さは塗装できる形状、大きさ、長さであれば特に限定する必要はない。【００１９】  透明板の面に密着剤塗料を塗り、その上から白系の塗料を塗り、丸めたラップで叩くようにして凹凸感を出し、塗料が乾く前にシンナーで浸したひび状に加工した布を押し当て再度白系の塗料をスプレーガンで塗る。布を剥がし、ひび割れ模様を作る。その上から黒系の塗料をスプレーガンで全体に塗ると、ひび割れした部分にだけ黒系の色が浮かび上がることで大理石風模様塗膜を形成する。【００２０】  透明板の裏面に密着剤塗料を塗る。その上からグレー系の塗料を塗り、丸めたラップで叩くようにして凹凸感を出す。その凹凸感を出した部分にシンナーをスプレーガンで塗りグレー系の塗料を溶かしぼかす。その上からグレー系の塗料をスプレーガンで薄く塗る。その上から黒系の塗料をスプレーガンで２回程全体に塗る。その上からシルバー系の塗料をスプレーガンで塗ることでセラミック風模様塗膜を形成する。【００２１】  透明板の裏面に密着剤塗料を塗る。その上から黒系の塗料をスプレーガンのエアー量を絞り粒状の塗料で塗装する。その上から白系の塗料とシルバー系の塗料をそれぞれスプレーガンのエアー量を絞り粒状の塗料で塗装する。その上からグレー系の塗料をスプレーガンで全体に塗ることで御影石風模様塗膜を形成する。【００２２】透明板の裏面に密着剤塗料を塗る。その上から黒系の塗料をスプレーガンによって粒状で少なめに塗る。丸めたラップにグレー系の塗料と黒系の塗料を塗り、その丸めたラップで透明板の裏面を叩くように塗る。その上から白系の塗料をスプレーガンで全体に塗ることでアンティーク性とヴィンテージ性としての模様大理石風模様、御影石風模様、セラミック風模様、石目風模様を出せる。【００２３】この考案に使用される塗料は、被塗装物に適正に塗布できる塗料なら何でもよく、特に限定する必要はない。複数の塗料を使う場合は、最初に使った塗料と同種類の塗料を使用するのが望ましい。又、塗料に硬化剤や溶剤を混合して使用するタイプの塗料はそのメーカーが推奨する混合比にて使用するか、目的に応じて混合比を調整して使用すればよく、そのままで使用できるタイプの塗料はそのまま使用する。
使用できる被塗装物の透明板は、ポリカーボネート材、アクリル材、ガラス材、透明であれば何でも良く多岐に渡る。又、被塗装物の形状、大きさ、長さは塗装できる形状、大きさ、長さであれば特に限定する必要はない。
【考案の効果】
【００２４】  透明な板面にいろいろな模様塗膜を形成することにより、特殊な化粧板に仕上げられ、家具、建具、装飾品に活用できて、意匠製品として家庭、産業に広く応用に生かされており、元の素材とは異なった材料のように使え、かつ元の素材の持つ、加工性の良さ、軽量、耐蝕性、耐候性、耐久性も生かされた新たな装飾性材料として使用できた。特に使用目的で合理的適切な材料を利用することによって、アンティーク性とヴィンテージ性としての模様大理石風模様、御影石風模様、セラミック風模様、石目風模様を出せる透明板面に無機質風模様を形成させた化粧平盤材を経済的にも優れた材料に提供できた。なお装飾材に使用する場合には、塗装していない面が表面になるので、健康面では全く安全なものであった。
【図面の簡単な説明】
【００２５】
【図１】透明板面に無機質（大理石）風模様を形成させた化粧平盤材の斜視図
【図２】透明板面に無機質（大理石）風模様を形成させた化粧平盤材（刻印的形状化）の製作工程手順１の図
【図３】透明板面に無機質（御影石）風模様を形成させた化粧平盤材（凹凸面的平面）の製作工程手順２の図
【図４】透明板面に無機質（御影石）風模様を形成させた化粧平盤材の断面図
【図５】透明板面に無機質風模様を形成させた化粧平盤材の種類図  Ａ：大理石風模様、Ｂ：御影石風模様、Ｃ：セラミック風模様、Ｄ：石目風模様
【図６】透明板面に無機質（大理石）風模様を形成させた化粧平盤材をテーブルに使用した斜視図
【考案を実施するための形態】
【００２６】  図１に透明板面に無機質（大理石）風模様を形成させた化粧平盤材の斜視図を示し、図２で透明板面に無機質（大理石）風模様を形成させた化粧平盤材（刻印的形状化）の製作工程手順で示して、実施例の概略を説明する。
【実施例１】
【００２７】被塗装物である透明平盤面に塗料密着剤を塗布し、前記塗布面に出せる特定の色彩の塗料を２〜３回塗布して平面に刻印的形状化して特殊形状模様を形成したアンティーク性の化粧平面材に無機質風模様を形成させた化粧平盤材であった。【００２８】前記アンティーク性の化粧平面材において、被塗装物である透明平盤面に塗料密着剤を塗布し、前記塗布面にアンティーク性を出せる特定の色彩のエナメル系の塗料を１０〜１００μｍの厚さに全面に塗布して、塗布面に丸めたラップで凹凸面を付けて、塗膜が乾燥する前にシンナーで浸したひび状に加工した布によって押し当てて、上面に変化が見いだされる色彩のエナメル系塗料を１０〜３０μｍ塗り、布を剥がすことで長さ５０〜２００ｍｍ、幅１〜５ｍｍのひび割れ状線条体を１平方メートル当たり１〜５０個堀り込み、ひび割れ状線条体の模様を形成させた上から先に塗布した塗料とは違う色の塗料を全面に塗布して、ひび割れ状線条体のみに違う色が浮かび出しているアンティーク性化粧平面材であった。【００２９】  被塗装材として厚さ４ｍｍのガラス板を使い、裏面に塗料密着剤（株式会社染めＱテクノロジィ社製）を塗る。その上から白系のエナメル塗料（関西ペイント株式会社製）を筆で塗り、丸めたラップで叩くようにして凹凸感を出し、塗料が乾く前にシンナーで浸したひび状に加工した布を押し当て、再度白系のエナメル塗料（関西ペイント株式会社製）をスプレーガンで塗る。その後布を剥がし、ひび割れ模様を作る。その上から黒系のエナメル塗料（関西ペイント株式会社製）をスプレーガンで全体に塗ることでひび割れした部分にだけ黒系の色が浮かび上がる。
ただしここで使用する白系のエナメル塗料及び、白系のエナメル塗料及び、黒系のエナメル塗料は、硬化剤及びシンナーを重量比１０：１：１０で混合して使用した。
【実施例２】
【００３０】被塗装物である透明平盤面に塗料密着剤を塗布し、前記塗布面に出せる特定の色彩の塗料をスプレーガンのエアー量を絞り粒状にそれぞれ違う色で３回塗布してヴィンテージ性を示した凹凸面的化粧平面材になっている透明板面に無機質風模様を形成させた化粧平盤材であった。【００３１】ヴィンテージ性を示した凹凸面的化粧平面材において、被塗装物である透明平盤面材に塗料密着剤を塗布し、前記塗布面にアンティーク性を出せる特定の色彩の塗料にスプレーガンのエアー量を絞り平面に粒状の塗料で塗装して、その面に特殊色彩の塗料を１〜３種類それぞれスプレーガンのエアー量を絞り粒状にヴィンテージ性に塗装して、その面に塗料を透明系から白色の塗料を全面に、塗布して、凹凸面を表現してまだら模様の表面を示しているヴィンテージ性化粧平面材であった。【００３２】  被塗装材として厚さ２ｍｍのアクリル板の裏面に密着剤塗料（株式会社染めＱテクノロジィ社製）を塗る。その上から黒系のエナメル塗料（関西ペイント株式会社製）をスプレーガンのエアー量を絞り粒状の塗料で塗装する。その上から白系のエナメル塗料（関西ペイント株式会社製）とシルバー系のエナメル塗料（関西ペイント株式会社製）をそれぞれスプレーガンのエアー量を絞り粒状の塗料で塗装する。その上からグレー系のエナメル塗料（関西ペイント株式会社製）をスプレーガンで全体に塗った。
ただしここで使用する黒系のエナメル塗料及び、白系のエナメル塗料及び、シルバー系のエナメル塗料及び、グレー系のエナメル塗料は、硬化剤及びシンナーを重量比１０：１：１０で混合して使用した。
【実施例３】
【００３３】  被塗装材として厚さ４ｍｍのガラス板の裏面に密着剤塗料（株式会社染めＱテクノロジィ社製）を塗る。その上からグレー系のエナメル塗料（関西ペイント株式会社製）をスプレーガンで塗り、ラップで叩くようにして凹凸感を出す。その凹凸感を出した部分にシンナーをスプレーガンで塗りグレー系の塗料を溶かしぼかす。その上からグレー系のエナメル塗料（関西ペイント株式会社製）をスプレーガンで薄く塗った。その上から黒系の顔料塗料（関西ペイント株式会社製）をスプレーガンで２回程全体に塗った。その上からシルバー系のエナメル塗料（関西ペイント株式会社製）をスプレーガンで塗った。
ただしここで使用するグレー系のエナメル塗料及び、黒系の顔料塗料及び、シルバー系のエナメル塗料は、硬化剤及びシンナーを重量比１０：１：１０で混合して使用した。
【実施例４】
【００３４】  被塗装材として厚さ２ｍｍのアクリル板の裏面に密着剤塗料（株式会社染めＱテクノロジィ社製）を塗る。その上から黒系のエナメル塗料（関西ペイント株式会社製）をスプレーガンによって粒状で少なめに塗る。ラップにグレー系のエナメル塗料（関西ペイント株式会社製）と黒系のエナメル塗料（関西ペイント株式会社製）を塗り、そのラップで透明板の裏面を叩くように塗った。その上から白系のエナメル塗料（関西ペイント株式会社製）をスプレーガンで全体に塗った。ただしここで使用する黒系のエナメル塗料及び、グレー系のエナメル塗料及び、白系のエナメル塗料は、硬化剤及びシンナーを重量比１０：１：１０で混合して使用した。
【符号の説明】
【００３５】１．  透明平盤
２．  無機質（大理石）風模様
３．  スプレーガン
４．  塗料
５．  シンナーで浸したひび状に加工した布
６．  エアー量を絞る
７．  粒状の塗料
８．  黒系の塗料
９．  白系の塗料
１０．シルバー系の塗料
１１．グレー系の塗料
１２．大理石風模様
１３．御影石風模様
１４．セラミック風模様
１５．石目風模様
１６．テーブル
【図１】
0003235634.tif 000003
【図２】
0003235634.tif 000004
【図３】
0003235634.tif 000005
【図４】
0003235634.tif 000006
【図５】
0003235634.tif 000007
【図６】
0003235634.tif 000008